(57)【特許請求の範囲】
【請求項１】
下記一般式を有する単官能性シリコーン含有モノマー：
【化１】
0005795736.tif 000031
または
【化２】
0005795736.tif 000032
式中、
ａは１〜５０；
ｂは０〜１００；
各Ｒは、独立して、炭素数１〜１０の一価の脂肪族、脂環式または芳香族炭化水素基、および炭素数１〜１０のハロゲン化炭化水素基からなる群より選択される；
Ｚは下記一般式を有するポリエーテルである：
【化３】
0005795736.tif 000033
式中、
ｎは１〜２０；
ｐおよびｑはそれぞれ０〜１００；
Ｒbは１〜４個の炭素原子を有するアルキル基；
ｒは０〜５０であって、ｐ＋ｑ＋ｒの和は０より大きい；かつ
Ｘは下記一般式を有するポリエーテルキャッピング基である：
【化４】
0005795736.tif 000034
式中、Ｒ3およびＲ4は独立して、水素原子または炭素数１〜２０の置換もしくは未置換の飽和一価炭化水素基のいずれかである。
【請求項２】
少なくとも１つのＲがフッ素化された炭化水素基を含む、請求項１のモノマー。
【請求項３】
各Ｒが、独立して、炭素数１〜６の飽和一価炭化水素基またはフェニル基を含む、請求項１のモノマー。
【請求項４】
ａ＋ｂが、一般式（Ｉ）の場合１〜２０、および一般式（ＩＩ）の場合３〜２０である、請求項１のモノマー。
【請求項５】
前記モノマーが環状モノマーを含む、請求項１のモノマー。
【請求項６】
前記シリコーン含有モノマーが下記式を有する請求項１のモノマー：
【化５】
0005795736.tif 000035
式中、ｂは０〜１００であり、ｐは１〜５０である。
【請求項７】
ｂが０〜２および／またはｐが２〜１５である、請求項６のモノマー。
【請求項８】
ｂが０であり、かつＺに存在する炭素原子の総数が少なくとも６である、請求項１のモノマー。
【請求項９】
ｎが１〜３であり、Ｒbがメチル基である、請求項１のモノマー。
【請求項１０】
請求項１の少なくとも１種のモノマーの反応生成物を含むポリマー。
【請求項１１】
請求項１の少なくとも２種のモノマーの反応生成物を含むコポリマーであって、少なくとも１種の前記モノマーが少なくとも１種の他のモノマーとは異なる構造を有するコポリマー。
【請求項１２】
請求項１の少なくとも１種のモノマーと、ビニルモノマー、アクリルアミドモノマーおよびアクリルモノマーからなる群より選択される少なくとも１種の追加のモノマーとの反応生成物を含むコポリマー。
【請求項１３】
前記ビニルモノマーがＮ−ビニル−ピロリドンである、請求項１２のコポリマー。
【請求項１４】
前記アクリルモノマーが２−ヒドロキシ−エチル−メタクリレート（ＨＥＭＡ）である、請求項１２のコポリマー。
【請求項１５】
前記アクリルアミドモノマーがＮ，Ｎ−ジメチルアクリルアミド（ＤＭＡ）である、請求項１２のコポリマー。
【請求項１６】
前記追加のモノマーが多官能性架橋剤である、請求項１２のコポリマー。
【請求項１７】
前記少なくとも１種の追加のモノマーに対する、前記請求項１の少なくとも１種のモノマーの重量の比率が、１：１００〜１００：１である、請求項１２のコポリマー。
【請求項１８】
以下を含むシリコーン含有モノマーの製造方法：
ａ）下記一般式を有するシリコーン含有化合物：
【化６】
0005795736.tif 000036
［式中、
ａは０〜５０；
ｂは０〜１００；かつ
各Ｒは、独立して、炭素数１〜１０の一価脂肪族、脂環式または芳香族炭化水素基および炭素数１〜１０のハロゲン化炭化水素基からなる群より選択される］
と、少なくとも１種の下記一般式を有するポリエーテル：
【化７】
0005795736.tif 000037
［式中、
ｍは１〜２０、
Ｒbは数１〜４個の炭素原子を有するアルキル、
ｐおよびｑは独立して０〜１００；
ｒは０〜５０；かつ
ＹはＯＨ、ハロゲンまたはエポキシ基である］
とを、触媒の存在下で反応させてポリエーテルシロキサンを製造する；ならびに
ｂ）前記ポリエーテルシロキサンを、下記一般式を有するアルキルアクリロイル化合物
【化８】
0005795736.tif 000038
［式中、Ｇはハロゲンまたは−ＯＨ、かつＲ3およびＲ4は水素または炭素数１〜１０の炭化水素基のいずれかである］
と塩基の存在下で反応させて前記シリコーン含有モノマーを製造する。
【請求項１９】
前記ポリエーテルシロキサンと前記アルキルアクリロイル化合物との前記反応が、第三級塩基または塩基性イオン交換樹脂（ＩＥＲ）および溶媒の存在下で行われる、請求項１８の方法。
【請求項２０】
前記溶媒が、ヘキサン、メチルエチルケトンもしくはアセトン、ジクロロメタンまたはクロロホルムである、請求項１９の方法。
【請求項２１】
Ｒがメチル、ｂが０、かつｑおよびｒが０；かつｐが０〜１０である、請求項１８の方法。
【請求項２２】
Ｒがメチル、ｂが０、Ｇが塩素、ｐが１〜２０、かつｑおよびｒが０である、請求項１８の方法。
【請求項２３】
請求項１０のポリマーを含むシリコーン−ハイドロゲルフィルム。
【請求項２４】
請求項２３のシリコーン−ハイドロゲルフィルムを含むコンタクトレンズ。
【請求項２５】
請求項１のモノマーと１以上の親水性コモノマーを含む溶媒フリー（ｓｏｌｖｅｎｔ  ｆｒｅｅ）で、クリアで、透明な混合物であって、請求項１のモノマーと該親水性コモノマー間の溶解性パラメーターにおける相違が７．７（Ｊ／ｍｏｌ）1/2未満である混合物。
【請求項２６】
請求項１のモノマーが下記式を有する請求項２５の混合物：
【化９】
0005795736.tif 000039
式中、ｂは０〜１００、かつｐが１〜５０；かつ親水性コモノマーが２−ヒドロキシ−エチル−メタクリレート（ＨＥＭＡ），Ｎ−ビニルピロリドン（ＮＶＰ）およびＮ，Ｎ−ジメチルアクリルアミド（ＤＭＰ）ならびにこれらの混合物からなる群から選択される。
【請求項２７】
請求項２５の混合物から調製されるシリコーン−ハイドロゲルフィルム。
【請求項２８】
請求項２７のシリコーン−ハイドロゲルフィルムを含むコンタクトレンズ。
【発明の詳細な説明】
【技術分野】
【０００１】
本発明は分岐鎖結合基を伴うポリエーテルを有する単官能性親水性シリコーン含有モノマー、ならびにそれから産生されるホモおよびコポリマーに関する。また、本発明は、本発明の親水性シリコーン含有モノマーおよびポリマーの製造方法に関する。さらに、本発明はバイオメディカルデバイス、特にコンタクトレンズの製造に有用なハイドロゲル組成物を対象とする。
【背景技術】
【０００２】
シリコーンハイドロゲルフィルムは、その高い酸素透過性、柔軟性、快適性および低減された角膜合併症の理由から長時間装装着ソフトコンタクトレンズの作製に使用されている。従来のハイドロゲル材料（例えば２−ヒドロキシエチルメチルアクリレート、ＨＥＭＡ）それ自体は酸素透過性が乏しく、吸収した水分子を通して目に酸素を輸送する。水は酸素透過性（Ｄｋ値とも呼ばれ、これはＢａｒｒｅとして表され得る）が低い。ここで、１Ｂａｒｒｅｒ＝１０−１１（ｃｍ３Ｏ２）ｃｍ  ｃｍ−２ｓ−１ｍｍＨｇ−１（ここで『ｃｍ３Ｏ２』は標準的な温度、気圧での酸素量を表わし、『ｃｍ』は材料の厚さを表わし、ｃｍ−２はその材料の表面積の逆数である）。水のＤｋは８０Ｂａｒｒｅｒである。これらのレンズは長期にわたり大気に暴露されると徐々に脱水され、角膜に輸送される酸素量が減少する。結果として目の炎症、充血およびその他の角膜合併症を生じる可能性があり、それゆえにレンズの使用が限定された期間に制限される。
【０００３】
ソフトコンタクトレンズの快適性および顕著に高い酸素透過性を有するシリコーンハイドロゲルは、従来のハイドロゲルを超えて装着期間の障害を克服し、検眼分野において画期的であった。以下の特許は、コンタクトレンズにおけるシリコ−ンハイドロゲルの使用について記載する。
【０００４】
Ｂａｕｓｃｈ＆  Ｌｏｍｂ  Ｉｎｃに対する米国特許番号４，２６０，７２５は、ヒト角膜の要求を充足するに十分な酸素輸能力を有し、重合可能に活性化された不飽和基に、二価の炭化水素基を介してα、ω末端に結合され、親水性側鎖を含有するポリシロキサンを含む、吸水性で、柔らかく、親水性で、柔軟な、加水分解安定性で、生物学的に不活性なコンタクトレンズを記載している。
【０００５】
また、Ｂａｕｓｃｈ＆  Ｌｏｍｂ  Ｉｎｃに対する米国特許番号５，３５２，７１４も、シリコーン含有モノマー、親水性モノマー、および水和によって高い極性アミノ酸に転換され得る比較的非極性の環を含有するモノマーを含む、増強された濡れ性を有するシリコーン含有ハイドロゲルを記載している。
【０００６】
Ｊｏｈｎｓｏｎ  ＆  Ｊｏｈｎｓｏｎ  Ｖｉｓｉｏｎ  Ｐｒｏｄｕｃｔｓに対する米国特許番号５，９９８，４９８は、以下の構造を有するシリコーン含有モノマーを含む反応混合物を硬化することにより調製されるシリコーンハイドロゲルを記載している。
【化１】
0005795736.tif 000002
式中、Ｒ５１はＨまたはＣＨ３、ｑは１または２、かつ各ｑ、Ｒ５２、Ｒ５３およびＲ５４は独立してエチル、メチル、ベンジル、フェニル、または１〜１００の反復Ｓｉ−Ｏ単位を含む一価シロキサン鎖、ｐは１〜１０、ｒ＝（３−ｑ）、Ｘは０またはＮＲ５５、ここでＲ５５はＨまたは炭素数１〜４の一価のアルキル基、ａは０または１、かつＬは好ましくは炭素数２〜５を含み、任意にエーテルまたは水酸基を含んでもよい、二価の結合基（例えばポリエチレングリコール鎖）である。
【０００７】
Ａｓａｈｉｋａｓｅｉ  Ａｉｍｅ  Ｃｏ．に対する米国特許番号６，８６７，２４５は、ソフトコンタクトレンズを記載し、大気中と同様に、水中でのその表面における水に対する小さくかつ安定な接触角、装着における付着がほとんどないこと、高い酸素透過性、角膜へのレンズの癒着（ａｄｈｅｓｉｏｎ）がなく、そしてより優れた長期装着特性を示すコンタクトレンズを提供している。水中でのキャプティブバブル（ｃａｐｔｉｖｅ  ｂｕｂｂｌｅ）法によるレンズ表面において１０〜５０°の範囲の接触角、かつ空気中における液滴法により３＆９０°の接触角を有し、３０以上の酸素透過性、５％以上の水分含量を有するハイドロゲルソフトコンタクトレンズを記載し、そして、特定の一般式によって示される親水性シロキサニルモノマーを含むポリマーからなるハイドロゲルソフトコンタクトレンズも記載している。この特許は、コンタクトレンズ用材料として有用とされているモノマーを含有するアミド基を有する親水性シロキサンのコポリマーを開示している。このポリマーは、シロキサニルメタクリレート（親水性ポリエーテル修飾シロキサニルアルキルメタクリレートおよび架橋性モノマーを包含するシロキサニルメタクリレート（ＴＲＩＳと略記される、トリス［トリメチルシロキシ］シリルプロピルメタクリレート））を含有する親水性アミド基を含む。
【０００８】
ＣＫ  Ｗｉｔｃｏ  Ｃｏｒｐｏｒａｔｉｏｎに対する米国特許番号６，０１３，７１１は、保存安定性の喪失、または加硫処理温度における硬化の遅延、または恒久的親水性もしくは他の硬化ポリシロキサンの所望の特性の喪失を伴わない、α，ω−ジビニルポリシロキサンを有する、低分子量の不飽和シロキサン−ポリエーテルコポリマーの混和性を改善する方法を記載する。当該組成物は、１以上のα，ω−ジビニルポリシロキサン、１分子あたりケイ素原子２〜５を有する不飽和ポリシロキサン−ポリエーテルコポリマー（好ましくはトリシロキサン）、および相溶化添加物を含む。恒久的に親水性であり、迅速に湿らすことができる（ｗｅｔｔａｂｌｅ）ポリシロキサン組成物は、静的水接触角＜５０°および約１００未満の動的前進接触角を生じる。
【０００９】
Ｃｒｏｍｐｔｏｎ  Ｃｏｒｐｏｒａｔｉｏｎに対する米国特許番号６，２０７，７８２は、アクリレート化親水性ポリシロキサンモノマーおよびポリマー、ならびにアクリレート／メタクリレートコモノマーとそれらのコポリマー、そして、それらのパーソナルケア、織物およびコーティング適用のための乳化物を開示している。アクリレート化シロキサンは式ａにより表される。
【化２】
0005795736.tif 000003
式中、ＲはＲ１およびＰから選択され、ここで、各Ｒ１は同一または異なってもよく、それぞれ一価の炭化水素基であり；各ＰはＲ３［Ｏ（ＣｂＨ２ｂＯ）ｚＣＯＣＲ４＝ＣＨ２］ｇ、式中、Ｒ３は多価の有機部分であって、ヒドロキシ置換アルキレンであってもよく、ｇはＲ３マイナス１の原子価、Ｒ４は水素またはメチル；ｂ＝２〜４、好ましくは２〜３；ｚ＝１〜１０００、好ましくは３〜３０；かつｍ＋ｎ＋ｐ＋ｏ＝１〜１００、好ましくは２〜２０、少なくとも１つのＲはＰであり；ｎ＝１〜１００；ｏがゼロでない場合、ｎ／ｏ＜１０：１；ｐがゼロでない場合、ｎ／ｐ＜１０：１；かつｍ＝０〜１０である。当該発明の好ましいアクリレート化シロキサンは、式（ｂ）である。
【化３】
0005795736.tif 000004
式中、ｘおよびｙは０または整数、好ましくは各ｘおよびｙは０〜１００、最も好ましくは０〜２５であってもよい；ＱはＲ１またはＰであってもよい（但し、平均アクリレート官能性は１分子あたり＞１不飽和基である）。好ましい実施態様においてｙ＝０およびＱ＝Ｐである。
【００１０】
従来より、シリコーンハイドロゲルは、アクリレートまたはメタクリレート官能基化シリコーンモノマーを、ハイドロゲル（親水性）モノマー（ヒドロキシエチルメタクリレート（ＨＥＭＡ）、Ｎ−ビニルピロリドン（ＮＶＰ））、およびメチルメタクリル酸（ＭＡ）、ジメチルアクリルアミド（ＤＭＡ）等の他のモノマー）と共に、架橋剤およびフリーラジカルまたは光重合開始剤の存在下で重合させることによって作製される。架橋剤は、一般的に、２以上の反応性官能基をその分子の異なる部位に有する。通常、これらの部位は、重合可能なエチレン不飽和基を含有する。硬化の間、それらは２つの異なるポリマー鎖と共有結合を形成し、そして安定な三次元ネットワークを形成してポリマーの強度を向上させる。従来より、コンタクトレンズに使用されている架橋剤は、エチレングリコールジメチルアクリレートおよびトリメチロイルプロパントリメタクリレート（約０．１〜２重量％）を包含する。他の有用な架橋剤は、ジエチレングリコールジメチルアクリレート、ビスフェノールＡジメタクリレート、ジグリシジルビスフェノールＡジメタクリレートおよびジメタクリレート基末端ポリエチレングリコールおよび反応性直鎖ポリエーテル修飾シリコーンを包含する。
【００１１】
一般的に、シリコーンハイドロゲルコンタクトレンズ材料は、疎水性単官能性シリコーンモノマー（ＴＲＩＳ等）または多官能性親水性シリコーンモノマーのいずれかを用い、続く二次的表面処置によって作製される。単官能シリコーンモノマーは、コンタクトレンズ産業において、多官能性シリコーンモノマーよりも好ましく、それは後者がそれから作製されたレンズ剛性の増加を導くからである。
【００１２】
ソフトコンタクトレンズに関する当該分野の状態は改善し続けられているにもかかわらず、これらの特許に記載されるシリコーンベース材料は、いまだ最適以下の表面濡れ性および脂質付着のような重大な不足を有する。これらの欠点を克服する努力において、当該技術の現状は、『プラズマ酸化』と呼ばれる高価な二次的表面処置か、または酸素透過性を犠牲とする内部湿潤剤のいずれかを使用する。従って、欠点および当該分野においてシリコーン含有材料に必要な高価な表面処置を伴うことなくコンタクトレンズを作製するために使用され得る、本質的に有利な濡れ性および酸素透過性を有する親水性シリコーンモノマーが必要とされている。
【００１３】
シロキサン−ポリエーテルコポリマーとアルキル分岐鎖不飽和ポリエーテル（メチルアリルポリエーテル等）とのヒドロシリル化合成は、当該技術分野において知られている。例えば、ＵＳ３，５０７，９２３およびＵＳ４，１５０，０４８を参照。しかしながら、これらのシロキサンポリエーテルコポリマーのアクリレートおよびメタクリレートキャップ誘導体から調製されたポリマーフィルムにおける改善された酸素透過性および水濡れ性の実現は、新規である。従って、本発明は、分岐鎖結合基を有するポリエーテル部分を含有する新規のモノアクリレートまたはメタクリレート官能基化シリコーンモノマー、そのようなモノマーの高純度および製造容易性（ｅａｓｅ  ｏｆ  ｍａｎｕｆａｃｔｕｒａｂｉｌｉｔｙ）を伴う製造方法、ならびにより優れた親水性官能性を有するこれらのモノマーから作製されたホモおよびコポリマーを開示する。これらの官能性シリコーンモノマーは、長期装着ソフトコンタクトレンズに用いられ得る、吸水性、酸素透過性シリコーンハイドロゲルフィルムの作製に有用である。特に、本発明において開示されるモノマーは、分岐鎖結合基を有し、これは、シロキサン単位を反応性メタクリレート基で末端が官能基化されたポリアルキレンオキシドブロックと結合する。コンタクトレンズの適用のための従来技術においてすでに開示されているような直鎖アルキル結合基を有するモノマーから調製されたシリコーンハイドロゲルフィルムと比較して、これらのモノマーにより産生されるシリコーンハイドロゲルフィルムは、改善された表面濡れ性、酸素透過性および機械的特性を提供する。
【発明の概要】
【００１４】
１つの側面において、一般式（Ｉ）または（ＩＩ）を有するシリコーンモノマーが提供される。
【化４】
0005795736.tif 000005
【化５】
0005795736.tif 000006
式中、ａは１〜５０；ｂは０〜１００；各Ｒは独立して炭素数１〜約１０の一価の脂肪族、脂環式または芳香族炭化水素基、および炭素数１〜約１０のハロゲン化炭化水素基からなる群から選択され、Ｚは一般式（ＩＩＩ）を有する分岐鎖アルキル基を有するポリエーテル部分である：
【化６】
0005795736.tif 000007
式中、
ｎは１〜約２０；ｐおよびｑは独立して０〜約１００；ｒは０〜約５０、かつ（ｐ＋ｑ＋ｒ）は０より大きく；Ｒｂは炭素数１〜約４のアルキル基、Ｘは一般式（ＩＶ）を有するポリエーテル−キャッピング基である。
【化７】
0005795736.tif 000008
式中、Ｒ３およびＲ４は、独立して水素または炭素数１〜約２０の置換もしくは非置換の飽和一価炭化水素基のいずれかである。
【００１５】
また、本発明は、記載されたモノマーに由来するホモおよびコポリマー、ならびにこれを含有するシリコーンハイドロゲルを提供する。
【００１６】
また、本発明は、一般式（Ｖ）を有するシリコーン含有化合物
【化８】
0005795736.tif 000009
式中、ａは１〜５０；ｂは０〜１００；各Ｒは独立して炭素数１〜約１０の一価の脂肪族、脂環式または芳香族炭化水素基、および炭素数１〜約１０のハロゲン化炭化水素基からなる群より選択される；
と、ヒドロキシルまたはハロゲンまたはエポキシで終結された（ｔｅｒｍｉｎａｔｅｄ）少なくとも１つの末端、および分岐鎖アルケンで終結された他の末端を有し、かつ一般式（ＶＩ）を有するポリエーテル：
【化９】
0005795736.tif 000010
式中、ｎは１〜約２０、ｐおよびｑは０〜約１００；ｒは０〜約５０；Ｒｂは炭素数１〜約４のアルキル基、ＹはＯＨ、ハロゲンまたはエポキシ基である
とを反応させてポリエーテルシロキサンを産生し、その後前記ポリエーテルシロキサンと一般式（ＶＩＩ）を有するアルキルアクリロイル化合物
【化１０】
0005795736.tif 000011
式中、Ｇはハロゲンまたは−ＯＨ、かつＲ３およびＲ４は独立して水素または炭素数１〜約１０の炭化水素基のいずれかである、
とを反応させて前記シリコーンモノマーを製造する、記載されたモノマーを製造する方法をも記載する。
【発明の詳細な説明】
【００１７】
本発明によれば、分岐鎖結合基を含有するポリエーテル部分を有し、コンタクトレンズ適用用の吸水性シリコーン−ハイドロゲルフィルムの調製に有用な新規のモノ（メタ）アクリレート官能基化親水性シリコーンモノマーが記載される。これらのモノマーによって得られるシリコーンハイドロゲルフィルムは、直鎖アルキル結合基を有する対応するシリコーンポリエーテルモノマーから作製された以前に開示されるフィルムと比較して、より良好な表面濡れ性、酸素透過性および所望の弾性を示す。開示される新規モノマーはポリエーテル部分に分岐鎖結合基を有し、これが未反応、異性化ポリエーテル、および関連する高分子量の副産物の分離を必要とすることなく、親水性ポリエーテル修飾シリコーンコポリマーを産生することを可能にする。
【００１８】
本発明において、シリコーン単位を親水性ポリエーテル鎖に結合するアルキル基は、合成の間、不飽和ポリエーテルの異性化を防止する置換アルキル基である。分岐鎖結合基の存在は、リアクターから直接的により高い純度のシリコーンポリエーテルコポリマーが得られることを可能にする。加えて、そして極めて驚くべきことに、本発明の分岐鎖結合基を有するシリコーンポリエーテルコポリマーを用いて製造されたシリコーン−ハイドロゲルフィルムは、改善された酸素透過性、低い水接触角（極めて良好な表面濡れ性）およびレンズの取り外しおよび挿入を容易にし、レンズが装着される際の快適性に寄与する弾性を示す。これらは、直鎖アルキル結合基を有するシリコーンポリエーテルコポリマーと比較すると、明らかな改善である。
【００１９】
また、本発明のモノマーは、いかなる均質化溶媒を必要とすることもなく、親水性コモノマーと混和性であり、そのため、モノマー−コモノマー組成物の全範囲わたって透明であるシリコーンハイドロゲルを供給する。
【００２０】
該シリコーンモノマーと異なる有機モノマーとの最適な混和性（最適な溶解度パラメーター）は、ポリエーテル（親水性）の鎖長またはポリエーテル鎖中のアルキレンオキシド（例えばエチレンオキシドおよびポリエチレンオキシド）の比率のいずれかまたは両方を変化させることによって達成される。ポリエーテル鎖が短すぎるもしくは長すぎる、誤った平均極性、または非存在である場合、一般の不飽和有機モノマーとの混和性は乏しく、曇った材料をもたらす可能性がある。シリコーンポリエーテルコポリマーと不飽和シリコーン反応物、溶媒およびコンタクトレンズポリマーの製造に有用なポリマーとの混和性も、同様に影響を及ぼされる。また、シリコーン基の大きさおよび構造も、独立して変化させることができ、混和性に影響を及ぼし得るが、極性官能基に対するシリコーンの量が多すぎる場合、オルガノシリコーンモノマーは極性有機モノマーと非混和性であろう。
【００２１】
上記式（Ｉ）または（ＩＩ）におけるｂがゼロであるという具体例において、２−ヒドロキシエチルメタクリレート（ＨＥＭＡ）との混和性は、Ｚ基の型：−ＣＨ２−ＣＨ２−ＣＨ２−Ｏ−ＣＨ２−ＣＨ２−ＯＣＨ２−ＣＨ２−ＯＲ（ここで、少なくとも２つのエチレンオキシド単位が存在する）により達成され得る。この理由は、２−ヒドロキシエチルメタクリレート（ＨＥＭＡ）等の極性コモノマーと式（Ｉ）または（ＩＩ）によって表わされるこれらのシリコーンモノマーとの混和性は、シリコーンモノマー中の極性ポリエーテル基に対するシリコーン部分の比率によって制御されるからである。シリコーンモノマー中にポリエーテルがない、またはポリエーテルが極めて少ない場合、当該シリコーンモノマーはＨＥＭＡと非混和性であり、それらを均質化するために溶媒を必要とする。
【００２２】
逆に、シリコーン−ポリエーテルコポリマー中に存在するシリコーンが極めて少ない場合、コンタクトレンズポリマーにおける増強された酸素輸送の所望の特性は減少される可能性がある。本発明の材料は、現に、それ自身が成分の分布であるシリコーンおよびポリエーテル前駆体の製造の潜在的な化学に由来する結果として生じる組成物の分布である。特定のモノマー一式と混和性がより低いであろう分布中の成分の量または成分の範囲、およびコンタクトレンズポリマーの作製に使用される処方中の他の構成要素を、除去または低減することが可能な化学的および／または物理的処理によって分布の特徴を制御することが望ましいかもしれない。
【００２３】
蒸留、高真空ストリッピング、分取クロマトグラフィーまたは超臨界流体抽出法によるシリコーンおよび／またはポリエーテル反応物の精製を、最終コポリマー分布を制御するために使用することができる。小さいポリエーテル反応物（ポリエーテル中の平均エーテル単位数約２〜約６）が、シリコーン−ポリエーテルコポリマーの調製に使用される場合、分布からのアルコール出発物および単一アルキレンオキシド付加物（１つのアルキレンオキシド単位のみと反応する出発アルコール）の除去に関心がもたれる。未反応アルコール出発物および単一アルキレンオキシド付加物が、（限定されない例として）蒸留または高真空ストリッピングにより除去された、精製ポリエーテル前駆体は、コンタクトレンズポリマーを産生するために使用される処方を妨げるであろう濃縮物中に存在するゼロまたは単一エーテル付加物を伴わない、短鎖（約２〜約６）ポリエーテルを作製するための出発物として使用され得るため、有用である。ポリエーテルのアスコルビン酸およびアスコルビン酸塩による処置は、ＵＳ５，９８６，１２２に記載されており、そのヒドロシリル化反応を改善する。
【００２４】
本明細書において、『ホモポリマー』は、同一の反復モノマーから作製されるポリマーであり、『コポリマー』は当該ポリマーが少なくとも２つの構造的に異なるモノマー単位を含有するポリマーである。直鎖アルキル連結（メタ）アクリレート化シリコーンポリエーテル鎖を有するモノマーおよびポリマーは、シロキサンと、そのような化合物中の側鎖のアルキレンオキシド部分とを結合する結合基においていかなる分岐も伴わない化合物を意味する。（メタ）アクリレートのような表記は、アクリレートまたはメタクリレート官能性のいずれかを有するモノマーを意味する。本発明のモノマーは、所望の物理的強度および吸水後の裂け抵抗性（ｒｅｓｉｓｔａｎｃｅ  ｔｏ  ｔｅａｒｉｎｇ）を有する硬化エラストマーを得るために使用され得る。本発明のモノ（メタ）アクリレート官能基化シリコーンモノマー／ポリマーおよびそれらの調製、ならびにコンタクトレンズにおける使用は、下記欄にさらに記載される。
【００２５】
本発明は、柔らかく、柔軟な吸水フィルムを産生するための、（メタ）アクリレート官能基化親水性シリコーンモノマーおよびＨＥＭＡまたは他のコンタクトレンズモノマー等の従来のモノマーを含むシリコーン−ハイドロゲル組成物をも提供する。本発明のホモおよびコポリマーは、約１０重量％〜約６０重量％の水を吸収し、極めて優れた表面濡れ性および効果的な酸素透過性を示す、クリアな（乏しい混和性に由来するヘイズのない）ポリマーである（これらの全ては、レンズが装着される際のより良好な快適性、およびヒト角膜の良好な健康状態のために必要である）。また、本発明は、請求の範囲の発明のシリコーン−ハイドロゲルフィルムから作製されるコンタクトレンズも提供する。これらの実施態様は、さらに後述される。
【００２６】
本発明において製造される高分子量ポリエーテル鎖を有するモノマーは、ポリエーテル鎖中に直鎖アルキル結合基を有するモノマーと比較して、より良好な酸素透過性および顕著に改善された表面濡れ性を有するシリコーンハイドロゲルフィルムを産生する親水性シリコーンホモ／コポリマーの形成に使用され得る。本発明のシリコーン−ハイドロゲルフィルムから製造されるコンタクトレンズは、プラズマ酸化もしくはプラズマコーティング、または濡れ性を改善するための内部湿潤剤のようないかなる高価な二次的処置も必要としない。すなわち、二次的処置を要しない、本発明のシリコーンハイドロゲルフィルムから製造されるコンタクトレンズは、柔らかく、柔軟、かつ本質的に濡らすことができ（ｗｅｔｔａｂｌｅ）、そして高い酸素透過性を呈する。
【００２７】
本発明のモノマーは、ペンダント（コーム様）または環状であってもよく、ペンダント構造については一般式（Ｉ）を有する：
【化１１】
0005795736.tif 000012
構造的には以下のように示され得る：
【化１２】
0005795736.tif 000013
そして、環状構造については一般式（ＩＩ）を有する：
【化１３】
0005795736.tif 000014
式中、両方の構造について、ａは１〜約５０；ｂは０〜約１００；各Ｒは独立して、炭素数１〜約１０、好ましくは炭素数１〜約６の一価の脂肪族、または脂環式炭化水素基、または炭素数１〜約１０の芳香族炭化水素基、好ましくはフェニル、または炭素数１〜約１０のハロゲン化炭化水素基、好ましくはフッ素化炭化水素からなる群より選択される。
【００２８】
上記モノマーに関する一般式において、Ｚは一般式（ＩＩＩ）を有する分岐鎖アルキル基を伴うポリエーテルである：
【化１４】
0005795736.tif 000015
構造的には以下のように示され得る：
【化１５】
0005795736.tif 000016
式中ｎは１〜約２０；ｐおよびｑは０〜約１００；ｒは１〜約５０、かつ（ｐ＋ｑ＋ｒ）は０よりも大きく；かつＲｂは炭素数１〜約４のアルキル基、好ましくは−ＣＨ３であり、Ｘは一般式（ＩＶ）を有して表わされるポリエーテルキャッピング基である
【化１６】
0005795736.tif 000017
式中、Ｒ３およびＲ４は独立して水素または炭素数１〜約２０の置換もしくは非置換の飽和一価炭化水素基のいずれかである。上記モノマーの式中ｂがゼロである具体例において、ポリエーテル基Ｚにおける炭素原子の総数は好ましくは６以上である。
【００２９】
上述の通り、本発明の発明モノマーは、環状であってもよい。本発明の環状モノマーに関し、総（ａ＋ｂ）値が好ましくは、鎖状構造の場合約１〜２０の間であり、環状構造の場合３〜約２０の間であり、末端ケイ素原子は酸素原子によって連結される。
【００３０】
また、本発明は、本発明モノマーの反応生成物によって形成されるポリマーも対象とする。これらのポリマーは、本発明のモノマーの１つからなるホモポリマー、または本発明の２つの構造的に異なるシリコーンモノマーのコポリマー、および／または１以上の本発明のシリコーンモノマーとシリコーンハイドロゲルにおける使用に好適な少なくとも１つの他の親水性不飽和有機モノマー（限定されない好ましい例として、Ｎ，Ｎ−ジメチルアクリルアミド、２−ヒドロキシエチル−メタクリレート（ＨＥＭＡ）、Ｎ−ビニルピロリドン、およびメタクリル酸が挙げられる）とのコポリマーであってもよい。そのようなコポリマーにおいて、他の親水性不飽和有機モノマーに対する本発明のシリコーンモノマーのコポリマー比は、１：１００〜約１００：１である。
【００３１】
本発明のモノマーを用いてポリマーを形成するために、所望のモノマーを混合し、結果として得られた混合物を重合して、架橋剤の存在下で過酸化物または光重合開始剤のいずれかを用い、公知の熱またはＵＶ硬化技術によって硬化して透明な薄膜を形成する。ポリマーを形成するために重合前に混合物を作るためにモノマーミックスに添加されるモノマーは、モノマーまたはプレポリマーであってもよい。『プレポリマー』は、重合可能な基を有する中間分子量の反応中間ポリマーである。従って、用語『シリコーン含有モノマー』および『親水性モノマー』は、プレポリマーを包含するものと理解される。また、本発明は、上記に詳述されるホモポリマーまたはコポリマーを含むシリコーンハイドロゲルフィルムも対象とする。
【００３２】
本発明の１つの好ましいシリコーンモノマーは下記式を有する。
【化１７】
0005795736.tif 000018
式中、ｐは１〜約５０、好ましくは２〜約１５、より好ましくは約８であり、かつ、ｂは０〜約１００、より好ましくは０〜２を含み、およびさらに好ましくは０である。この好ましいモノマーにおいて、一般的なモノマー構造におけるＲｂおよび各Ｒ基はメチル基である。
【００３３】
他の実施態様において、本発明は、一般式（Ｖ）を有するシリコーン含有化合物
【化１８】
0005795736.tif 000019
［式中ａ、ｂ、およびＲは上記の通りである］
と、一般式（ＶＩ）を有する、少なくとも１つのヒドロキシル、ハロゲンまたはエポキシキャッピングアルキル分岐鎖不飽和ポリエーテル
【化１９】
0005795736.tif 000020
構造的には以下のように示され得る：
【化２０】
0005795736.tif 000021
［式中、ｎは１〜約２０、好ましくは２〜約１６、およびさらに好ましくは２〜約６；ｐおよびｑは独立して０〜約１００；ｒは０〜約５０；Ｒｂは末端アルケン基のベータ炭素に付着したアルキル基であり、ＹはＯＨ、ハロゲンまたはエポキシである］
とを、触媒の存在下で化学的に反応させてポリエーテルシロキサンを製造し、その後、前記ポリエーテルシロキサンを一般式（ＶＩＩ）を有するアルキルアクリロイル化合物
【化２１】
0005795736.tif 000022
［式中、Ｇはハロゲンまたは−ＯＨであり、かつＲ３およびＲ４は独立して水素または炭素数１〜約１０の炭化水素基のいずれかである］
を、塩基の存在下で反応させて前記シリコーンモノマーを産生することを含む、記載されたシリコーンモノマーの製造方法をも対象とする。Ｒ３は、好ましくはメチル基であり、Ｒ４は好ましくは水素である。ポリエーテルシロキサンと一般式（ＶＩＩ）を有するアルキルアクリロイル化合物との反応を、第三級アミン塩基または塩基性イオン交換樹脂（ＩＥＲ）および低沸点溶媒の存在下で行うことができる。トリエチルアミンおよびトリプロピルアミン等のトリアルキルアミンは好適な塩基である。使用される溶媒は、ヘキサン、メチルエチルケトン、アセトン、ジクロロメタン、クロロホルムまたは同様の溶解度パラメーターおよび反応条件下での不活性を有する他の低沸点溶媒から選択され得る。
【００３４】
本発明の特定の実施態様は、上記式に関し、ＲおよびＲｂがメチル基であり、ｂが０、ｑおよびｒが０；ｐが０〜約１００、好ましくは０〜約５０、およびより好ましくは０〜約１０、かつＹがＯＨ、Ｇが塩素またはＯＨである、上記方法を対象とする。
【００３５】
一般式（Ｖ）の化合物と一般式（ＶＩ）の化合物とのヒドロシリル化反応を、溶媒および米国特許３，２２９，１１２；４，８４７，３９８；４，８５７，５８３；５，１９１，１０３；または５，１５９，０９６に記載（これらの関連部分は参照により本明細書に組み込まれる）の添加剤を用いて、または用いずに行うことができる。アルキル分岐鎖、不飽和ポリエーテル（一般式（ＶＩ））の選択に付随する主な利点は、実質上のＳｉＨおよびアルケニル官能性化学量論的量の使用である。従って、従来の１０〜２０パーセントモル過剰のアルケニルポリエーテルに代えて、本発明のヒドロシリル化合成工程は、本質的にモル過剰のアルキル分岐鎖、不飽和ポリエーテルを全く伴わずに行われ得る。０．９９〜１．０９の範囲におけるＳｉＨ／アルケニル化学両論が有効である。米国特許５，９８６，１２２に教示されるポリエーテルのアスコルビン酸およびアスコルビン酸塩による処置は、ヒドロシリル化反応性を改善し、低減されたＰｔ触媒レベルの使用を可能とする。この特許に関連する技術も、本明細書中に参照によって組み込まれる。
【００３６】
本発明のポリエーテルは、親水性ハイドロゲルモノマーと混和性である本発明のシロキサンモノマーの分子量に依存して、いかなる追加の均質化溶媒も採用せずに直接的に硬化が可能な、クリアで、透明で均質な単一相溶液を形成する。本発明のモノマーに関するＦｅｄｏｒｓ法（Ｒｏｂｅｒｔ  Ｆ．Ｆｅｄｏｒｓ，Ｐｏｌｙｍｅｒ  Ｅｎｇｉｎｅｅｒｉｎｇ  ａｎｄ  Ｓｃｉｅｎｃｅ，１９７４年２月，Ｖｏｌ．１４，Ｎｏ．２）に基づく計算された溶解度パラメーター値は、ＴＲＩＳ等のシリコーンモノマーよりも従来のハイドロゲルモノマー（ＨＥＭＡ、ＮＶＰおよびＤＭＡ等）の溶解度パラメータ値に近く、およそ１６．５〜およそ１９（Ｊ／ｍｏｌ）１／２の範囲に及ぶ。混和性は、本発明のモノマーと親水性コモノマー間の溶解度パラメーターにおける相違が約７．７（Ｊ／ｍｏｌ）１／２未満である場合に実現される。
【００３７】
本発明の他の実施態様において、ポリマーは、当該分野において公知の方法を介してシリコーン−ハイドロゲルフィルムへと形成されてもよい。本発明のシリコーン−ハイドロゲルフィルムは、柔らかく、柔軟で透明性が高い。本発明のモノマーから作製されるシリコーンハイドロゲルフィルムは、直鎖アルキル結合メタクリレート化シリコーンポリエーテル鎖を有するモノマーを用いて作製されたものと比較して、より良好な表面濡れ性および酸素透過性を呈する。本発明のシリコーンハイドロゲルフィルムは、８０°〜３０°の範囲の水との動的前進接触角を有し、約１０〜６０重量％の水を吸収することが見出されており、これはポリエーテルの分子量に依存して変化し得る。製造」されるシリコーンハイドロゲルは、コンタクトレンズ適用に求められる良好な機械的特性（低弾性および高い引き裂き強度等）も有することが見出された。
【００３８】
従来のシリコーン−ハイドロゲルフィルムは、一般的に、互いに非相溶である疎水性シリコーンモノマーと親水性ハイドロゲルモノマーの混合物を、約１０〜４０重量％の溶媒の存在下で硬化することによって製造される。しかしながら、本発明においては、本発明のメタクリレート化シリコーンモノマーは、従来の親水性ハイドロゲルモノマー（ＨＥＭＡ、ＮＶＰおよびＤＭＡ等）と混和性であることが見出され、いかなる溶媒も採用することなく、シリコーンハイドロゲルフィルムを製造するのに好適な均質な溶液を形成することができる。
【００３９】
本発明のモノマーの密度は、一般的に、２５℃において０．８９〜１．１ｇ／ｃｍ３におよび、屈折率はナトリウムＤ線に対して１．４〜１．４６に及ぶ。本発明者らは、屈折率が１．４３１より大きく、密度が０．９６ｇ／ｃｍ３よりも大きいモノマーは、相溶化溶媒の非存在下で、ＨＥＭＡのような親水性モノマーと均質、クリアかつ透明にみえる、完全に混和性の組成物または偽混和性の組成物を作り出すことを見出している。上述のように、従来のシリコーンモノマー（例えばＴＲＩＳ）は、シリコーンハイドロゲルを作製するための混和性組成物を得るために溶媒の存在下でＨＥＭＡのような親水性モノマーと混合されなければならない。本発明のシリコーンハイドロゲルコポリマーを作製するために使用されるハイドロゲルコポリマーは、ＨＥＭＡ、ジメチルアクリルアミド（ＤＭＡ）、Ｎ−ビニルピロリドン（ＶＮＶＰ）、メタクリル酸（ＭＡ）等の親水性アクリル系モノマーであってもよい。
【００４０】
本発明において、結果として得られるポリマーは、当該分野において公知の方法によってシリコーン−ハイドロゲルフィルムへと形成されてもよい。従って、本発明は、本発明のホモまたはコポリマーのいずれかから産生されるコンタクトレンズをも対象とする。本発明のモノマー／ポリマーは、米国特許番号３，４０８，４２９および３，４９６，２５４に開示されるスピンキャスト法、米国特許番号４，０８４，４５９および４，１９７，２６６に開示されるキャストモルディング法、これらの方法の組み合わせ、またはコンタクトレンズ作製のための公知の他の方法によってコンタクトレンズへと形成され得る。重合は、所望のコンタクトレンズの形状に応じてスピニングモルド、またはステーショナリーモルドのいずれかにおいて行われてもよい。レンズは、さらに、必要に応じて機械的仕上げに供されてもよい。また、重合は、ボタン、プレートまたはロッドを形成する適当な型または容器中で行われてもよく、これは、その後、所望の形状を有するコンタクトレンズを与えるために処理（例えば、旋盤またはレーザーによる切断または研磨）され得る。
【００４１】
結果として生じる本発明のポリマーから作られるコンタクトレンズの相対的な柔らかさまたは硬さは、活性化不飽和基（メタクリロキシ等）でエンドキャップされたポリシロキサンプレポリマーの分子量の減少もしくは増加、またはコモノマーの割合を変動させることにより変動され得る。一般的に、エンドキャップ単位に対するポリシロキサン単位の比率が増加すると、材料の柔らかさが増す。
【００４２】
また、本発明のポリマーは、添加物もしくはコモノマーの形態で紫外線吸収剤、色素および着色剤を含有してもよい。
【００４３】
上記のとおり、本発明のシリコーン−ハイドロゲルは、直鎖アルキル結合基を有するシリコーン−ポリエーテルコポリマーと比較した場合、高い酸素輸送特性と共に改善された表面濡れ特性を呈する。本発明により採用されるモノマーおよびポリマーは、容易に重合されて３次元ネットワークを形成し、これは高い機械性（ｍｅｃｈａｎｉｃａｌｓ）および光学的透明性と、改善された濡れ性と共に酸素の輸送を可能とする。
【００４４】
例えば、６９重量％の本発明のモノマーと２９重量％のＨＥＭＡコモノマーにより製造されたシリコーンハイドロゲルフィルムは、ＨＥＭＡとの同様の組成物について、対応する直鎖アルキル結合基を有するシリコーン−ポリエーテルによって製造されたシリコーンハイドロゲルフィルム（酸素透過性２６６Ｂａｒｒｅｒ、キャプティブ接触角５８°および弾性＞２ＭＰａ）に対し、より低いキャプティブバブル接触角（４０°）を伴うより高い酸素透過性（３６０Ｂａｒｒｅｒ）、および低い弾性（０．８Ｍｐａ）を示す。同様の傾向が、ＨＥＭＡと本発明のモノマーの異なる組成物から製造されたシリコーンハイドロゲルについて観察された。
【００４５】
当該フィルムの具体的用途は、眼球内コンタクトレンズ、人工角膜および長期装着むけ使い捨てソフトコンタクトレンズ、または生物医学装置用のコーティングとしての用途が包含される。
【実施例】
【００４６】
以下の実施例は単なる例示であり、添付の特許請求の範囲に適切に記述されている本発明を制限するものとして解釈されるべきではない。変化するエチレンオキシド（ＥＯ）含有量を有するメタクリレート化シリコーンポリエーテルモノマーは、異なるＥＯ鎖長を有するメタリル（分岐鎖）ポリエーテルを使用し、実施例１に開示される合成スキームに従って製造される。比較目的のため、同一のスキームに従い、同様のＥＯ鎖長を有するアリル（直鎖）ポリエーテルを使用して、直鎖アルキル結合基を有するメタクリレート化シリコーンポリエーテルを調製した。メタクリレート化シロキサンモノマーを、異なる重量比の従来のハイドロゲルモノマーと別々に共重合させて、シリコーンハイドロゲルフィルムを製造した。分岐鎖結合基を有するメタクリレート化シリコーンポリエーテルモノマーにより得られたシリコーン−ハイドロゲルフィルムの特性を、直鎖状に結合されたメタクリレート化シリコーンポリエーテルモノマーから調製されたシリコーンハイドロゲルフィルムのそれと比較した。実施例に示されるように、コンタクトレンズの生産、使用および快適性に重要であると考えられるそれらの特性に重点がおかれている。分岐アルキル結合基を有する本発明のモノマーによって得られるフィルムの特性は、直鎖アルキル結合基を有するモノマーによって調製されたフィルムに由来する特性よりはるかに優れていることが見出された。
【００４７】
製造されたシリコーン−ハイドロゲルフィルムを、以下の方法を用いてレンズ特性について評価した。
【００４８】
（１）．平衡水分含有量
フィルムを脱イオン水に４８時間浸漬した。その後、表面の水をほこりの無いティッシュペーパーで静かに拭き取った。含水フィルムを正確に計量し、その後３７℃のオーブンで４８時間乾燥し、そして乾燥重量について再び計量した。水分含有量を、重量変化に基づいて下記方程式を用いて計算した。
【数１】
0005795736.tif 000023
【００４９】
（２）．水濡れ性
（Ｎｅｕｍａｎｎ  ＡＷ，Ｇｏｄｄ  ＲＪ．Ｔｅｃｈｎｉｑｕｅｓ  ｏｆ  ｍｅａｓｕｒｉｎｇ  ｃｏｎｔａｃｔ  ａｎｇｌｅｓ．Ｉｎ：Ｇｏｏｄ  ＲＪ，Ｓｔｒｏｍｂｅｒｇ  ＲＲ，Ｅｄｉｔｏｒｓ．Ｓｕｒｆａｃｅ  ａｎｄ  Ｃｏｌｌｏｉｄ  ｓｃｉｅｎｃｅ−Ｅｘｐｅｒｉｍｅｎｔａｌ  ｍｅｔｈｏｄｓ，ｖｏｌ．１１．Ｎｅｗ  Ｙｏｒｋ：Ｐｌｅｎｕｍ  Ｐｕｂｌｉｓｈｉｎｇ；１９７９．ｐｐ．３１−６１．に従って測定した。）
【００５０】
フィルム表面の水濡れ性を、Ｒａｍｅ  Ｈａｒｔ  ＮＲＬ  Ｃ．Ａ．ゴニオメーターで動的接触角法と、キャプティブエアバブル（ｃａｐｔｉｖｅ  ａｉｒ  ｂｕｂｂｌｅ）法の両方を用いて接触角を測定することにより評価した。動的接触角法においては、濡れたフィルムを最初にほこりの無いティシュペーパーで圧迫し、その後表面に一滴の水を垂らした。接触角を、ゴニオメーターを使用して時間について測定した。キャプティブバブル法（これは、目の上にある状態（ｏｎ  ｅｙｅ  ｃｏｎｄｉｔｉｏｎ）をより良好に模擬的に再現する）においては、シリンジからインジェクトされた気泡をＭｉｌｌｉ−Ｑ水に浸漬されたフィルムと接触させ、その後接触角を測定する。より低い接触角の数値は、フィルムのより高い程度の親水性、またはより良好な表面濡れ性を表わす。
【００５１】
（３）酸素透過性（Ｄｋ  Ｖａｌｕｅ）
（Ｖ．Ｃｏｍｐａｎ，ｅｔ  ａｌ．，Ｏｘｙｇｅｎ  Ｐｅｒｍｅａｂｉｌｉｔｙ  ｏｆ  Ｈｙｄｒｏｇｅｌ  Ｃｏｎｔａｃｔ  Ｌｅｎｓｅｓ  ｗｉｔｈ  Ｏｒｇａｎｏｓｉｌｉｃｏｎ  Ｍｏｉｅｔｉｅｓ，Ｂｉｏｍａｔｅｒｉａｌｓ，ｖｏｌ  ２３  （２００２，＃１３）ｐｐ  ２７６７−２７７２．に従って測定した。）
【００５２】
酸素透過性は、コンタクトレンズの性能のなかで重要な要素の一つである。一般的に、透過性が高くなればなるほど、その材料は望ましいものとなる。これらの試料に関する酸素透過性（Ｄｋ）は、ＩＳＯ９９１３標準法に従ってポーラログラフの技術（ｐｏｌａｒｇｒａｐｈｉｃ  ｔｅｃｈｎｉｑｕｅ）を用いて測定した。フィルムを透過セル中に固定し、ドナーチャンバーを酸素飽和ＰＢＳ（リン酸緩衝生理食塩水）で満たした。レセプターセル中の酸素濃度をモニターし、時間関数としてグラフにプロットして、透過性をプロットの初期傾斜から決定した。
【００５３】
（４）弾性
含水フィルムのヤング弾性をインストロン張力テスター（Ｉｎｓｔｒｏｎ  ｔｅｎｓｉｌｅ  ｔｅｓｔｅｒ）を用いて測定した。湿らせたサンプルを６ｃｍ×０．８ｃｍの条片に切り取り、５０Ｎのロードセルおよびクロスヘッド速度１０ｍｍ／分により機械的特性を測定した。弾性を、応力歪み曲線の初期傾斜から決定した。弾性は材料の柔らかさに直接関連している。弾性が低くなればなるほど、その材料は柔らかくなる。
【００５４】
モノマー調製
実施例１：
下記式によって表わされる化合物の合成。
【化２２】
0005795736.tif 000024
【００５５】
メタクリレート化シリコーンポリエーテルモノマーを、２工程プロセスを用いて調製した。第一工程において、水酸基末端化メタリルポリエーテルとモノヒドリド官能トリシロキサン部分（ｍｏｉｅｔｙ）との間でヒドロシリル化反応が生じる。第二工程において、水酸基は、メタクリル化（ｍｅｔｈａｃｒｙｌａｔｉｏｎ）反応を介して重合可能なメタクリレート基に転換される。
【００５６】
具体的な処理において、ヘプタメチル−トリシロキサン（７０ｇ）と、鎖中平均４つのエチレンオキシド（ＥＯ）単位を有するメタリル基末端化ポリエチレングリコール（７５ｇ）を、還流冷却器、メカニカル（ｍｅｃｈａｎｉｃａｌ）スターラー、熱電対を有する温度コントローラーおよび窒素注入口を備えた５００ｍＬ三口丸底（ＲＢ）フラスコ中に導入した。内容物を、カルステッド触媒（１，３−ジビニルテトラメチルジシロキサンのプラチナ複合体、装填された総反応物質の重量に基づいて３０ｐｐｍのＰｔ）および、デヒドロカップリング反応のような副反応が生じることを防止するための５０ｐｐｍプロピオン酸ナトリウム緩衝液（ＵＳ４，８４７，３９７を参照）の存在下で８０℃〜８５℃に加熱した。ヒドロシリル化の完了の後、揮発性の化合物（例えば、触媒と共に導入されたトルエン）を減圧下で蒸留した（取り除いた）。最終生成物である、ヒドロキシル基末端化シリコーンポリエーテルが、望ましくないいかなる副生成物も伴うことなく定量的な収率で無色、透明な液体として得られた。結果として生じる純粋な生成物を、多核ＮＭＲ（１Ｈ、１３Ｃ、２９Ｓｉ）分光法およびゲル濾過クロマトグラフィー（ＧＰＣ）によって明確に特徴づけた。本発明のシリコーンポリエーテルの合成は、溶媒があっても無くても起こり得る。溶媒が使用される場合、好ましいものは、トルエン、イソプロピルアルコールまたはメチルエチルケトンを包含する。
【００５７】
次に、上記工程で合成されたシリコーンポリエーテル（１４２ｇ）、トリエチルアミン（３０．３ｇ）（または代替的に、塩基性イオン交換樹脂酸捕捉剤）、およびメチルエチルケトン（２５０ｍｌ）を、滴下漏斗および攪拌ブレードを備えた三口の１リットルＲＢフラスコ中に導入した。フラスコを氷浴に浸漬し、塩化メタクリロイル（３１．３ｇ）をおよそ１時間に亘って絶えず攪拌しながら滴下して添加した。添加の完了後、室温でさらに３時間攪拌を続けた。このようにして形成されたトリエチルアミン塩酸塩を、反応の間、沈殿により除外した（ｐｒｅｃｉｐｉｔａｔｅｄ  ｏｕｔ）。イオン交換樹脂を使用した場合、それはろ過により濾しとられた（ｆｉｌｔｅｒｅｄ  ｏｆｆ）。溶媒を、回転真空蒸発装置（ｒｏｔａｒｙ  ｖａｃｕｕｍ  ｅｖａｐｏｒａｔｏｒ）で除去し、無色透明な液体として最終モノマーを得た。使用された溶媒の低い沸点は、真空下（すなわち約１０ｍｍＨｇ未満）で約３０℃〜４０℃の温度で溶媒を完全に除去することを可能にする。結果として生じる親水性モノマー生成物は、無色から淡黄色であった。それを冷蔵庫で琥珀色の瓶に保存した。赤外分光法、多核ＮＭＲ（１Ｈ、１３Ｃ、２９Ｓｉ）分光法およびＧＰＣによる特徴付けを続けた（ｆｏｌｌｏｗｅｄ）。
【００５８】
最終モノマーのプロトンおよびケイ素ＮＭＲの結果を以下に示す。
１Ｈ−ＮＭＲ（ｐｐｍ）：０．０７（（ＣＨ３）Ｓｉ−），０．２６，０．５６（Ｓｉ−ＣＨ２−），０．９５（−ＣＨ３），１．９３（＝Ｃ（ＣＨ３）），３．６４（−ＣＨ２ＣＨ２Ｏ−），４．２９（ＣＨ２ＣＯＯ），５．５６，６．１２（＝ＣＨ２）
２９Ｓｉ−ＮＭＲ（ｐｐｍ）：−２２（−ＯＳｉ（ＣＨ３）（ＥＯ）），７（−ＯＳｉ（ＣＨ３）３）
【００５９】
実施例２
下記式により表わされる化合物の合成。
【化２３】
0005795736.tif 000025
【００６０】
このモノマーを、４ＥＯ単位に代えて、平均８ＥＯ単位を有するメタリル基末端化ポレチレングリコールを使用した以外、実施例１と同じ方法で得た。ＳｉＨ／アルケニル化学量論は１．０５であった。
【００６１】
実施例３
この実施例は、以下の変更を伴う実施例２のメタクリレート化シロキサン−ポリエーテルの合成を説明する。（１）ＵＳ５，９８６，１２２の実施例２Ｔにおいて教示されるポリエーテルのアスコルビン酸塩処置。（２）Ｐｔ使用の１０ｐｐｍまでの削減、（３）メタクリレートキャッピングを０〜５℃に代えて３５〜４５℃で行うこと、（４）メチルエチルケトンに代えてヘキサンの使用、（５）トリエチルアミンに代えてトリプロピルアミンの使用、および（６）室温で保存されている最終メタクリレート化シロキサンポリエーテル生成物の一部に５０ｐｐｍのヒドロキノンを添加すること。
【００６２】
ヘキサンが溶媒である場合、トリプロピルアミン塩酸塩の沈殿が完了したことが観察された。真空中（ｉｎ  ｖａｃｕｏ）で溶媒が取り除かれた場合、追加の塩沈殿は観察されなかった。そうでなければ、得られたメタクリレート化シロキサンポリエーテル生成物は、実施例２の生成物について計測されたものと同一の物理的および組成上の特性を示した。
【００６３】
シリコーン−ハイドロゲルフィルムの形成
実施例４
実施例１で得られた化合物（４９重量部）、２−ヒドロキシエチルメタクリレート（４９重量部）、エチレングリコールジメタクリレート（ＥＧＤＭＡ）（１重量部）、およびイルガキュア（Ｉｒｇａｃｕｒｅ）ＯＸＥ０１（１重量部）を混合し攪拌した。結果として生じたクリアで均質かつ透明な反応混合物を、窒素ガスでパージし（ｐｕｒｇｅｄ）、ポリスチレンペトリ皿（Ｐｅｔｒｉ  ｄｉｓｈ）で覆われたアルミニウムパンへ注いだ。この反応混合物の薄膜を１５ｍＷ／ｃｍ２で２０分間、チャンバーにおいてＵＶ照射に暴露した。硬化の後、フィルムをイソプロピルアルコールに浸漬し、その後、４８時間脱イオン水中に置いた。製造されたシリコーンハイドロゲルフィルムは透明であり約１８重量％の水を吸収した。
【００６４】
実施例５〜７
シリコーンハイドロゲルフィルムを、実施例１で得られた化合物に代えて実施例２で得られた化合物を用いた以外は実施例４と同じ方法で得た。最終サンプルは、クリアで透明な薄膜として得られ、純水中に保存した。表１は、実施例５〜７で形成されたシリコーンハイドロゲルフィルムの処方および物性を示す。
【００６５】
比較例１
下記式によって表わされる化合物の合成。
【化２４】
0005795736.tif 000026
【００６６】
モノマーを、メタリルポリエチレングリコールに代えて平均４ＥＯ単位を有するモノアリル基末端化ポリエチレングリコールを使用した以外は実施例１と同じ方法で調製した。最終モノマーのプロトンＭＭＲは、当該モノマーに加えて分離困難な異性化ポリエーテルの存在を示し、これは本発明のモノマーでは観察されないものである。
【００６７】
最終モノマーのプロトンおよびケイ素ＮＭＲの結果を以下に示す。
１Ｈ−ＮＭＲ（ｐｐｍ）：０．０７（（ＣＨ３）Ｓｉ−），０．４３（Ｓｉ−ＣＨ２−），１．５８（−ＣＨ２−），１．９３（＝Ｃ（ＣＨ３）），３．６４（−ＣＨ２ＣＨ２Ｏ−），４．２８（ＣＨ２ＣＯＯ），４．３６，４．７５，５．９６，６．２３（プロぺニル基（異性化ポリエーテル）による）５．５５，６．１２（＝ＣＨ２）
２９Ｓｉ−ＮＭＲ（ｐｐｍ）：−２２（−ＯＳｉ（ＣＨ３）（ＥＯ）），７（−ＯＳｉ（ＣＨ３）３）
【００６８】
比較例２
下記式によって表わされる化合物の合成。
【化２５】
0005795736.tif 000027
【００６９】
モノマーを、メタリルポリエチレングリコールに代えて平均８ＥＯ単位を有するモノアリル基末端化ポリエチレングリコールを使用した以外は比較例１と同じ方法で調製した。
【００７０】
比較例３
シリコーン−ハイドロゲルフィルムを、実施例１で得られた化合物に代えて比較例１で得られた化合物（４９重量部）を使用した以外は実施例４と同じ方法で得た。最終の透明サンプルを脱イオン水中に保存した。
【００７１】
比較例４〜６
シリコーン−ハイドロゲルフィルムを、比較例１で得られた化合物に代えて比較例２で得られた化合物を使用した以外、比較例３と同じ方法で得た。最終の透明サンプルを脱イオン水中に保存した。表１は、比較例４〜６において形成されたシリコーン−ハイドロゲルフィルムの処方および物性を示す。
【００７２】
比較例７
下記式により表わされる化合物の合成。
【化２６】
0005795736.tif 000028
【００７３】
モノマーを、ポリエチレングリコールに代えて、低分子量、アリルオキシエタノールを使用した以外、比較例１と同じ方法で調製した。
【表１】
0005795736.tif 000029
【００７４】
表１は、分岐鎖シリコーンモノマー（実施例５〜７）を用いて製造されたシリコーン−ハイドロゲルフィルムがより高い酸素透過性と共により低い対水接触角を示し、それゆえに、直鎖シロキサンモノマー（比較例４〜６）の対応する処方により製造されたシリコーンハイドロゲルフィルムに比べて、改善された濡れ性、およびより低い弾性特性を示すことを証明している。予想外に、直鎖および分岐鎖の両方のアルキル結合基を有するシリコーンポリエーテルモノマーによって産生されたシリコーンハイドロゲルフィルム中のシロキサン含量の増加に伴って、接触角および弾性における減少が観察された。
【００７５】
表２は、異なるモノマーに関して得られた屈折率（ＲＩ）、密度、および溶解度パラメーターを開示する。特許請求の範囲に記載のメタクリレート化シリコーンポリエーテルと他のモノマーの溶解度パラメーター値は、『Ｆｅｄｏｒｓ法』（第３６段落を参照）に基づく原子団寄与法（ｇｒｏｕｐ  ｃｏｎｔｒｉｂｕｔｉｏｎ  ｍｅｔｈｏｄ）を用いて計算した。モノマー中のＥＯ単位数が増加すればするほど、モノマーのＲＩおよび密度が増加し、ＨＥＭＡのような高ＲＩモノマーに等しくなる。これらの増加は、シロキサンおよびハイドロゲルモノマー間のより良い混和性、ならびに、相溶性のためにいかなる溶媒を使用することもなく直接的に硬化が可能な透明、均質、安定なシリコーン−ハイドロゲル組成物の形成に寄与する。
【表２】
0005795736.tif 000030
【００７６】
表２のデータは、メタクリート化シリコーンモノマー中のＥＯ単位数が増加するにつれて、ＲＩ、密度および溶解度パラメーターが増加し、これが硬化の前後で様々な有機コモノマーを有する透明かつ混和性のシリコーンハイドロゲル組成物を形成するのに役立つことを説明している。コモノマーとメタクリレート化ポリエーテル−シリコーンコポリマー間の７．７（Ｊ／ｍｏｌ）１／２未満またはこれに等しい溶解度パラメーターにおける相違は、混和性であることを指す。
【００７７】
また、表２のデータは、分子構造の制御を通して混和現象を制御する点で、本発明の鍵となる側面を説明する。ＨＥＭＡ等の極性有機モノマーとの混和性または非混和性の挙動を選択するためのシリコーンモノマーの構造の制御は、より極性のポリエーテル基に対する低い極性シリコーン基の比率を選択することにより達成される。一部分のポリエーテル基の型およびサイズのさらなる選択は、シリコーンモノマー、有機モノマーおよびコンタクトレンズ処方の他の材料から形成されるハイドロゲル中の水との相互作用を決定づける。
【００７８】
５０重量％のＨＥＭＡモノマーとの混合に際し、３ＥＯ単位と同等またはそれより多い本発明のメタクリレート化シリコーンポリエーテルモノマーは、直ちに均一でクリアな均質の透明溶液を形成する。５０重量％のＨＥＭＡモノマーとの混合に際し、１つのＥＯ単位を伴う、またはＥＯ単位を伴わないメタクリレート化シリコーンポリエーテルモノマーは、２つの層を形成し、強い振とうにより曇った、または混濁した溶液を生じる。表２のデータは、約１６．５（Ｊ／ｍｏｌ）１／２の計算された溶解度パラメーターを有するモノマーについて、５０：５０重量％混合物中でＨＥＭＡとの一部分のみの混和が観察されることを示す。シリコーンモノマーの溶解度が約１７（Ｊ／ｍｏｌ）１／２またはそれを超える場合、それは５０：５０重量％混合物中でＨＥＭＡと混和性である。ＴＲＩＳに関する計算された溶解度パラメーター値は１５．８（Ｊ／ｍｏｌ）１／２であり、ＴＲＩＳ（トリス（トリメチルシロキシ）シリル）プロピルメタクリレート）とＨＥＭＡとの５０：５０重量％混合物に対する予測は、計算された溶解度パラメーターに基づいて、非混和性の組成である。
【００７９】
本発明は、好ましい実施態様の参照と共に記載される一方、様々な変更が加えられてもよく、本発明の範囲から外れることなくそれらの要素と等価物が置換されてもよいことを、当業者は理解するであろう。本発明が本発明の実施に関する最良の形態として開示される特定の実施態様に限定されることなく、本発明が添付の特許請求の範囲内に含まれる全ての実施態様を包含することが意図される。本明細書中で言及される全ての引用文献は、参照によって明確に本明細書に組み込まれる。